ЗАРАНЕЕ ОПРЕДЕЛЕННОЕ РАЗРУШЕНИЕ ОПТИЧЕСКОГО ВОЛОКНА

1. Способ скалывания оптоволокна, включающий:
обеспечение первоначального надреза на поверхности оптоволокна;
приложение первоначальной силы для начала распространения трещины от первоначального надреза;
после того, как распространение трещины начато, приложение к оптоволокну изменяющегося со временем осевого усилия для разрастания трещины для скалывания оптоволокна.
2. Способ по п.1, в котором прилагают монотонно уменьшающееся осевое усилие.
3. Способ по п.2, в котором прилагают осевое усилие, уменьшающееся со временем.
4. Способ по п.3, в котором прилагают осевое усилие, уменьшающееся со временем при скорости, которая уменьшается со временем.
5. Способ по п.2, в котором прилагают осевое растяжение, уменьшающееся с распространением трещины.
6. Способ по п.5, в котором прилагают осевое растяжение, уменьшающееся со временем при скорости, которая прогрессивно уменьшается с распространением трещины.
-6
-4
7. Способ по п.6, в котором прилагают осевое растяжение для получения скорости распространения трещины в промежутке от 10 до 10 м/с.
8. Способ по п.1, в котором прилагают осевое растяжение для образования коэффициента интенсивности напряжений для получения трещины на оптоволокне, который поддерживают по существу постоянным при уменьшении осевого растяжения.
1/2
1/2
9. Способ по п.1, в котором прилагают осевое растяжение для образования коэффициента интенсивности напряжений для получения трещины на оптоволокне, который поддерживают по существу между 0,750 МПа∙м и 0,35 МПа∙м.
10. Способ по п.1, в котором прилагают осевое растяжение для получения стабильного разрастания трещины при разумной скорости для получения сколотой торцевой поверхности, имеющей оптически качественную поверхность, не требующую полирования.
11. Способ по п.10, в котором оптически качественная сколотая торцевая поверхность имеет максимальное отклонение менее, чем 100 нм по отношению к номинальной поверхности и шероховатость поверхности, определяемую отношением максимума и минимума, менее чем 5 нм.
12. Способ по п.1, в котором первоначальный надрез представляет собой кольцеобразную насечку, нанесенную вокруг оптоволокна.
13. Способ по п.1, в котором первоначальную трещину получают без образования подповерхностной трещины под первоначальной трещиной.
14. Способ по п.1, в котором осевое растяжение прилагают при растяжении оптоволокна.
15. Способ скалывания оптоволокна, включающий:
обеспечение первоначального надреза на поверхности оптоволокна;
приложение первоначальной силы для начала распространения трещины;
приложение осевого растяжения к оптоволокну так, что получают стабильное разрастание трещины при разумной скорости для получения сколотой торцевой поверхности, имеющей оптически качественную поверхность, не требующую полирования.
16. Способ по п.15, в котором осевое растяжение прилагают для получения коэффициента интенсивности напряжений для получения трещины на оптоволокне, который равен или ниже критического коэффициента интенсивности напряжений, необходимого для стабильного роста трещины.
1/2
1/2
17. Способ по п.16, в котором коэффициент интенсивности напряжений находится в пределах от 0,750 МПа∙м до 0,35 МПа∙м.
18. Способ по п.15, в котором осевое растяжение прилагают при изменении его со временем.
19. Способ по п.18, в котором прилагают уменьшающееся со временем осевое растяжение.
20. Способ по п.18, в котором прилагают осевое растяжение, уменьшающееся с распространением трещины.